Catalyst for preparing biological aviation kerosene with castor oil, preparation method and application thereofA hydrodeoxygenation catalyst takes self-made porous large-specific surface nano-alumina as a carrier, takes NixMoW, NixCoW or NixCoMo as an active component, and takes Mn as an assistant. Hydrothermal stability of the catalyst and dispersion of active components may be increased by enlarging a pore channel and a specific surface area of the carrier, thereby prolonging the life of the hydrodeoxygenation catalyst. A hydroisomerization catalyst takes multi-walled carbon nanotube composite hierarchical-pore-channel NiAPO-11 or NiSAPO-11 as a carrier and takes NixMoLa, NixCoLa or NixWLa as an active component. Due to the adding of the carbon nanotubes, the pore channel of the carrier is enriched, and connection between the active components and the carrier is effectively enhanced, thereby prolonging the life of the catalyst on a basis of increasing selectivity of aviation kerosene component. Moreover, the biological aviation kerosene satisfying usage conditions is prepared by virtue of mild reaction conditions.A method for preparing a catalyst, the catalyst for preparing biological aviation kerosene with castor oil, comprising porous large-specific surface nano-alumina as a carrier, NixMoW, NixCoW or NixCoMo as an active component, and Mn as an assistant, wherein mass of the active component accounts for 10-30% of total mass of the catalyst; x is an atomic ratio and ranges from 2 to 20; mass of the component Mn accounts for 1-5% of the total mass of the catalyst; and a specific surface area of the porous large-specific surface nano-alumina carrier is 500-800 m2/g; the method comprising the following steps:1) adding aluminum isopropoxide into 0.05 mol/L of nitric acid, refluxing and stirring at 80° C. for 3-5 hours, adding cetyl trimethyl ammonium bromide, and continuously stirring for 2-3 hours to obtain a mixed solution;2) adding sodium silicate into the mixed solution, refluxing and stirring at 80° C. for 3-5 hours, and aging at a room temperature for 2 hours to obtain a mixed solution;3) adding ethyl orthosilicate into the mixed solution, refluxing and stirring at 80° C. for 3-5 hours, and aging at the room temperature for 2 hours;4) adding 1-5% of sodium hydroxide into the mixed solution obtained in the step 3), refluxing and stirring at 80° C. for 3-5 hours, performing centrifugal separation, drying the obtained solid precipitate at 100° C., and calcining in a nitrogen atmosphere at 500-600° C. for 4-6 hours, thereby obtaining the large-specific surface nano-alumina carrier;5) adding an assistant manganese chloride into an aqueous solution in an amount of three times that of mass of the carrier according to a ratio for stirring for 3 hours under room-temperature stirring conditions, adding the large-specific surface nano-alumina carrier for stirring 3-5 hours to obtain a mixed solution, performing suction filtration on the mixed solution, drying a solid product at 100° C. for 8 hours, and calcining in the nitrogen atmosphere at 500-600° C. for 4-6 hours to obtain solid powder; and6) sequentially adding an active component soluble salt into the aqueous solution of an amount of three times of mass of the carrier according to a ratio for stirring for 3 hours under the room-temperature stirring conditions, adding the solid powder in the step 5) for stirring 3-5 hours to obtain a mixed solution, standing for 10 hours, drying the standing mixed solution at 100° C. for 8 hours, calcining in the nitrogen atmosphere at 500-600° C. for 4-6 hours, and reducing the obtained solid powder at 550-600° C. at hydrogen flow velocity of 200-300 mL/min for at least 3 hours, thereby obtaining the hydrodeoxygenation catalyst for preparing the biological aviation kerosene with castor oil.
피마자유를 이용한 항공항공 등유 제조용 촉매, 그 제조방법 및 응용수소첨가탈산소 촉매는 자체 제작한 다공성 대표면 나노알루미나를 담체로, NixMoW, NixCoW 또는 NixCoMo를 활성 성분으로, Mn을 보조제로 사용합니다. 촉매의 열수 안정성 및 활성 성분의 분산은 기공 채널 및 담체의 비표면적을 크게 하여 수소화탈산소 촉매의 수명을 연장시킬 수 있다. 수소화 이성질화 촉매는 다중벽 탄소 나노튜브 복합 계층적 기공 채널 NiAPO-11 또는 NiSAPO-11을 캐리어로 사용하고 NixMoLa, NixCoLa 또는 NixWLa를 활성 성분으로 사용합니다. 탄소나노튜브의 첨가로 인해 담체의 기공 채널이 풍부해지고 활성 성분과 담체 사이의 연결이 효과적으로 향상되어 항공 등유 성분의 선택성 증가를 기반으로 촉매의 수명이 연장됩니다. 또한, 온화한 반응 조건으로 인해 사용 조건을 만족하는 생물항공 등유가 제조된다.캐비터 오일을 포함하는 캐스터 오일로서의 대형 표면 나노 알루미나를 포함하는 캐스터 오일을 갖는 생물학적 항공 등기를 제조하기위한 촉매를 제조하는 촉매, 촉매, 활성 성분은 촉매의 총 질량의 10-30 %를 차지한다. X는 원자 비율이며, 2 내지 20의 범위; 성분의 질량은 촉매의 총 질량의 1-5 %를 차지한다. 다공성 대형 표면 나노 알루미나 담체의 비 표면적은 500-800 m2 / g이고; 이하의 단계는 0.05 mol / L의 질산 0.05 mol / L에 첨가, 80 ℃에서 3-5 시간 동안 환류 및 교반하고, 세틸 트리메틸 암모늄 브로마이드를 첨가하고, 2 ~ 3 시간 동안 연속적으로 교반하여 수득하도록 혼합 된 용액; 2) 혼합 용액에 실리케이트 나트륨을 첨가하고, 80 ℃에서 3-5 시간 동안 환류시키고 교반하고, 실온에서 2 시간 동안 노화시켜 혼합 용액을 얻는다; 3) 혼합 용액에 에틸을 첨가하고, 80 ℃에서 3-5 시간 동안 환류시키고 교반하고, 실온에서 2 시간 동안 노화시키는 단계; 4) 단계 3)에서 수득 된 혼합 용액에 수산화 나트륨의 1-5 %를 첨가하고, 80 ℃에서 3-5 시간 동안 환류시키고 교반하고, 원심 분리를 수행하고, 얻어진 고체 침전물을 100 ℃에서 건조시키고, 소성 질소 분위기에서 500-600 ℃에서 4-6 시간 동안, 대형 표면 나노 알루미나 담체를 얻는 단계; 5) 실온 교반 조건 하에서 3 시간 동안 교반 할 비율에 따라 담체의 질량의 질량의 양의 양으로 수용액에 보조 망간을 첨가하여, 대형 표면 나노 알루미나 캐리어를 첨가하여 혼합 된 용액을 얻고, 혼합 용액에 흡착 여과를 수행하고, 혼합 용액에 흡착 여과를 수행하고, 100 ℃에서 8 시간 동안 고체 생성물을 건조시키고, 500-600 ℃에서 4-6 시간 동안 질소 분위기를 소성하여 얻는 것을 얻는다. 고체 분말; 및 6) 실온 교반 조건 하에서 3 시간 동안 교반 할 비율에 따라 캐리어의 3 회 질산 질량의 세 배의 수용액에 활성 성분 가용성 염을 순차적으로 첨가하여, 5 단계에서 고체 분말을 첨가한다. ) 혼합 된 용액을 얻기 위해 3-5 시간 동안 교반하여 10 시간 동안 서있는 혼합 용액을 100 ℃에서 8 시간 동안 건조시키고, 질소 분위기에서 4-6 시간 동안 질소 분위기를 소성하고, 감소 얻어진 고체 분말은 200-300ml / 분의 수소 유속에서 적어도 3 시간 동안 200 ~ 300 mL / 분의 고체 분말을 함유시켜 피마 자유와 함께 생물학적 항공 등유를 제조하기위한 하이드 데 옥시 화 촉매를 얻는다.